(57)【特許請求の範囲】
【請求項１】
赤外線の放射率が５０％以下、かつ可視光透過率が５０％以上のフィルム（A）を視野部外面に配し、Ｌ＊値が３０以下で、かつ可視光透過率が１０％以上のフィルム（B）を視野部内面に配したことを特徴とする面覆い。
【請求項２】
フィルム（Ａ）が、表面に金属皮膜が形成されているフィルムである請求項１に記載の面覆い。
【請求項３】
金属皮膜が銀皮膜であり、該皮膜の両面が金属酸化物の皮膜で覆われた状態でフィルム表面に形成されている請求項２に記載の面覆い。
【発明の詳細な説明】
【０００１】
【発明の属する技術分野】
本発明は、赤外線スコープや暗視カメラ等によっても暗闇での確認しづらく、装着した側からは視認性能の低下が殆どなく、良好な外観を有し、着用が容易な赤外線偽装された面覆いに関する。
【０００２】
【従来の技術】
従来、暗視カメラ等からの偽装を目的として、カモフラージュ柄や、黒色の顔料等を顔面に塗布することが行われていたが、この方法では赤外線を検知する赤外線カメラに対しては効果が得られなかった。また、可視光線に対しては黒色であれば、ある程度の効果は得られたが、満足するものではなく有効な手段が講じられていなかった。
【０００３】
また、マスク形態の面覆いとすることにより、赤外線カメラに対する効果が若干向上したが、排気部が熱せられることで視認されるという課題を有していた。また、可視光線に対しては視野が、透明ガラスもしくは透明樹脂であったために可視光線が透過し、暗視カメラに視認されるものしかなかった。
【０００４】
【発明が解決しようとする課題】
本発明の目的は、視野性が良く、しかも赤外線カメラなどによっても視認されにくい面覆いを提供するものである。
【０００５】
【課題を解決するための手段】
すなわち、本発明は、赤外線の放射率が５０％以下、かつ可視光透過率が５０％以上のフィルム（A）を視野部外面に配し、Ｌ＊値が３０以下で、かつ可視光透過率が１０％以上のフィルム（B）を視野部内面に配したことを特徴とする面覆いである。なお、本発明において可視光の透過率は、波長５５０nmにおける透過率を示し、赤外線放射率は４〜２０μｍの波長領域の全放射率を示すものである。
【０００６】
【発明の実施の形態】
本発明において、面覆いの視野部外面に張り付けるフィルム（A）としては、赤外線の放射率が５０％以下であり、かつ可視光透過率が５０％以上の透明性フィルムであることが重要であり、加工のし易さの点から厚みが５０〜１００μm程度のポリエステル系フィルムが好ましい。また、視野部内面に張り付けるフィルム（B）としては、Ｌ＊値が３０以下と低く、かつ可視光透過率が１０％以上のフィルムであれば使用可能ではあるが、加工し易さの点から５０〜１００μmのポリエステル系フィルムを用いることが好ましい。
また、フィルム(A)とフィルム(B)は、粘着剤等を用いて直接張り合わせてもよいし、上市されている面覆いの視野部のプラスチックフィルムの表面と裏面に貼り付けてもよい。
【０００７】
次に、ポリエステル系等のフィルム（A）の赤外線放射率を５０％以下、可視光透過率を５０％以上とする手段としては、フィルム表面に金属単体または、金属および金属酸化物を被覆させればよく、その手法は蒸着法でもメッキ法でもよく特に限定されない。
【０００８】
被覆する金属の種類としては、銀または銅が好適であり、それらが単独で被覆されたものでも、またそれら両方が被覆されたものであってもよい。
特に、銀など酸化を受けやすい金属を被覆する場合は、面覆いを使用しているうちに、酸化により性能が低下するため、金属酸化物皮膜／金属皮膜／金属酸化物皮膜の３層構造の被覆層をフィルム上に形成することが望ましい。
なお、被覆する金属酸化物の種類としては、酸化亜鉛または酸化珪素が好適である。
【０００９】
また、本発明において、フィルム（A）の赤外線放射率を５０％以下にするためには、金属単体または、金属および金属酸化物の被覆量が非常に重要である。
被覆する厚みは、厚いほうが赤外線放射抑制の点からは好ましいが、可視光の透過率は低下傾向になるので、金属および／または金属酸化物によるトータルの被覆厚みとして２００〜１０００ｎｍであることが好ましい。
【００１０】
次に視野部内面に張り付ける、Ｌ＊値が２５以下、かつ可視光透過率が１０％以上の透明性フィルムは、可視光を吸収し黒色であることが重要である。黒色ではあるが可視光透過率としては１０％以下であると、視野性が悪く不快感を与える。このような特性を有するフィルムは、例えば、ポリエステル系フィルムを黒色に染色することで得ることができ、また、現在上市されている車用コーティングフィルムを使用することができる。そのようなコーティングフィルムとしては、例えば株式会社ミラリード社製のフィルム［商品名“ＳＥＣＲＥＴ  ＺＯＮＥ”（登録商標）：東レ社製「ルミラー」(登録商標)使用］を用いることができる。
【００１１】
一方、面覆いの形態としては、顔面からの赤外線が直接外部に漏れないように覆われた形状の面覆いであっても、皮膚に密着させないことが重要である。面覆いが皮膚に密着するような構造であると熱伝導により面覆いの温度が高くなり赤外線の放射量が増すために赤外線遮蔽能力が低下する。
【００１２】
吐き出した呼吸が蓄積されないような構造としては、排気口を設けたり、排気を拡散させればよくとくに特に限定されないが、排気口を設けない場合であれば口より約５ｃｍ以上の空間を設けることが好ましい。
【００１３】
【実施例】
以下、実施例により本発明を具体的に説明するが、本発明はこれらにより制限されるものではない。なお、赤外線の放射率の測定はＩＲ−ＩＲＲ２２０（日本電子）にて４〜２０μｍの波長領域の全放射率を求め、Ｌ＊値、可視光透過率の測定は、自記分光光度計Ｕ−３４００（日立）にて測定を行った。
【００１４】
実施例１
厚みが５０μｍであるポリエステルフィルムを、芝浦製作所株式会社製の１３．５６ＭＨｚの高周波電源を有するスパッタリング装置にセットし、２×１０−３Ｐａまで真空排気した。ターゲットとして酸化亜鉛を用い、アルゴンガスを２０ｃｃ／分の流量で槽内に導入し、槽内真空度を３×１０−１Ｐａにコントロールした。ついで高周波電源より２００Ｗの出力により５分間スパッタリングし、フィルム表面に１００nmの酸化亜鉛皮膜を形成させた。
【００１５】
次に、ターゲットとして銀を用い、アルゴンガスを２０ｃｃ／分の流量で槽内に導入し、槽内真空度を３×１０−１Ｐａにコントロールした。ついで高周波電源より２００Ｗの出力により５分間スパッタリングし、フィルム表面に１００nmの銀皮膜を形成させた。
【００１６】
最後に、ターゲットとして、酸化亜鉛を用い、アルゴンガスを２０ｃｃ／分の流量で槽内に導入し、槽内真空度を３×１０−１Ｐａにコントロールした。ついで高周波電源より２００Ｗの出力により５分間スパッタリングし、フィルム表面に１００nmの酸化亜鉛皮膜を形成させ、酸化亜鉛／銀／酸化亜鉛の三層構造の皮膜フィルム（Ａ）を得た。このフィルムは、赤外線の放射率が２９％であり、可視光透過率は７６％であった。
【００１７】
また、フィルム(Ｂ)として、Ｌ値が１５であり、可視光透過率が１３％のポリエステルフィルム｛株式会社ミラリード社製、“ＳＥＣＲＥＴ  ＺＯＮＥ”（登録商標）：東レ社製「ルミラー」(登録商標)使用｝を用い、該フィルム（Ｂ）を（株）理研オプテック社の防熱面［商品名：FACE  HIELDS  211S］の視野部内側に粘着剤で張り合わせ、また、外側に上記フィルム（Ａ）を貼り付けた。
【００１８】
このようにして得られた面覆いは、着用してみると見やすく視野性は問題なかった。また、暗視カメラとして、日本アビオニクス社製（ＩＲ-２０）を用い、外部の明かりを遮断した屋内で、上記の面覆いについて視認試験を行ったが殆ど視認することができなかった。結果を表１に示す。
【００１９】
【表１】
0003784707.tif 000002
【００２０】
実施例２
ターゲットを銀から銅に変更したこと以外は実施例１と同様にして視野部外面用のフィルムを得た。
このフィルムを用いて実施例１と同様にして面覆いを作成し、評価を行った。結果を表１に示す。
【００２１】
実施例３
銀の皮膜厚みを１００nmから２００nmに変更したこと以外は実施例１と同様にして視野部外面用のフィルムを得た。
このフィルムを用いて実施例１と同様にして面覆いを作成し、評価を行った。結果を表１に示す。
【００２２】
比較例１
銀の厚みを１００nmから１０００nmに変更したこと以外は実施例１と同様にして視野部外面用のフィルムを得、実施例１と同様にして面覆いを作成し、評価を行った。しかし、透過率が５％となり、着用してみると見づらく視野性が悪化した。結果を表１に示す。
【００２３】
比較例２
ターゲットを銀からステンレスに変更したこと以外は実施例１と同様にしてフィルムを得、実施例１と同様にして面覆いを作成し、評価を行った。
しかし、赤外線の放射率が高くの赤外線の遮断性能が低下した。結果を表１に示す。
【００２４】
比較例３
視野部内面にＬ＊値３６．１のフィルムを貼り付けること以外は実施例１と同様にして面覆いを作成し、評価を行った。
しかし、可視光線の遮断性能が低下した。結果を表１に示す。
【００２５】
比較例４
視野部内面にＬ＊値３０以下のフィルムを貼り付けないこと以外は実施例１と同様にして面覆いを作成し、評価を行った。
しかし、可視光線の遮断性能が低下した。結果を表１に示す。
【００２６】
【発明の効果】
本発明の赤外線偽装面覆いは、暗闇において赤外線スコープや暗視カメラ等によっても確認しづらく、装着した側からは視認性能の低下が殆どない面覆いである。